(57)【要約】      （修正有）【課題】凹版印刷法によって少なくとも２本の連続線が交わる交点を有するパターンを印刷するときの、交点近傍の連続線上に発生するピンホール状欠点を防止することができる印刷方法を提供する。【解決手段】凹版は、少なくとも２本の連続線を含む凹部パターンを有し、凹部パターンは、下記（Ａ）、（Ｂ）のいずれかを満たし、かつ前記インキが下記（１）及び（２）の条件を満足することを特徴とする、印刷方法。（Ａ）凹部パターンは、少なくとも２本の連続線が交わる交点を有し、さらに、該交点を形成する少なくとも１本の連続線が前記交点もしくは交点近傍で断線している。（Ｂ）凹部パターンは、少なくとも２本の連続線が交わる交点を有しない。（１）剪断速度１０（１／ｓ）における粘度（１）が０．３０〜３０Ｐａ・ｓの範囲である。（２）剪断速度１００（１／ｓ）における粘度（２）が０．１５〜１５Ｐａ・ｓの範囲である。【選択図】図３
2012244094.tif 000002
【特許請求の範囲】
【請求項１】
凹版の凹部に充填されたインキを被印刷物に転写する印刷方法により、少なくとも２本の連続線及び該連続線が交わる交点を含むパターンを印刷する方法であって、
前記凹版は、少なくとも２本の連続線を含む凹部パターンを有し、
前記凹部パターンは、下記（Ａ）、（Ｂ）のいずれかを満たし、
かつ前記インキが下記（１）及び（２）の条件を満足することを特徴とする、印刷方法。
（Ａ）凹部パターンは、少なくとも２本の連続線が交わる交点を有し、さらに、該交点を形成する少なくとも１本の連続線が前記交点もしくは交点近傍で断線している。
（Ｂ）凹部パターンは、少なくとも２本の連続線が交わる交点を有しない。
（１）剪断速度１０（１／ｓ）における粘度（１）が０．３０〜３０Ｐａ・ｓの範囲である。
（２）剪断速度１００（１／ｓ）における粘度（２）が０．１５〜１５Ｐａ・ｓの範囲である。
【請求項２】
前記粘度（１）と剪断粘度（２）との比率（粘度（１）／粘度（２））が１．２〜３．５の範囲である、請求項１に記載の印刷方法。
【請求項３】
前記凹部パターンにおける連続線の断線位置が交点近傍であり、
かつ前記連続線の断線位置が、印刷方向に対して交点より前方にある、請求項１または２に記載の印刷方法。
【請求項４】
前記被印刷物が金属膜を含み、該金属膜上に印刷する、請求項１〜３のいずれかに記載の印刷方法。
【請求項５】
前記インキがエッチングレジスト膜形成用インキである、請求項４に記載の印刷方法。
【請求項６】
請求項１〜５のいずれかの印刷方法を用いた、印刷物の製造方法。
【請求項７】
請求項５で得られた印刷物の金属膜をエッチングする、パターン状金属膜の製造方法。
【発明の詳細な説明】
【技術分野】
【０００１】
本発明は、凹版を用いたパターンの印刷方法に関し、詳しくは、パターンを構成する細線（連続線）にピンホール状欠点が発生することを抑制する印刷方法に関する。また、本発明は金属膜を有する被印刷物に上記パターン印刷方法によりエッチングレジスト膜形成用インキを印刷し、こうして得られた印刷物をエッチングしてパターン状金属膜を製造する方法に関する。
【背景技術】
【０００２】
凹版の凹部にインキを充填し、該インキを被印刷物に直接にあるいはロールを介して転写する印刷方法（凹版印刷法）が一般に知られている。凹版印刷法は、ロール状の長尺基材に連続的に印刷できるという利点がある。
凹版印刷によって導電層上にメッシュ状パターン（格子状パターン）を印刷することが知られている（特許文献１）。上記特許文献１は、凹版の凹部のメッシュパターンにおいて２方向の直線群の交点を構成する少なくとも１方向の直線を断続させることによって、印刷物の交点部の欠けを防止することを提案するものである。更に特許文献１は、印刷物をエッチングしてメッシュパターンのＥＭＩシールド部材（電磁波シールド部材）を製造する方法を開示している。
【０００３】
一方、印刷インキについて特定の剪断速度（１００／ｓあるいは２００／ｓ）における粘度を規定したインキが知られている（特許文献２、３）。
【０００４】
また、紫外線硬化型レジスト用グラビアインキ組成物にチキソトロッピック付与剤を含有させることが知られている（特許文献４）。
【先行技術文献】
【特許文献】
【０００５】
【特許文献１】特開２００８−２３５６５３号公報
【特許文献２】特開２００５−５１０５６号公報
【特許文献３】特開２００２−２２４９３４号公報
【特許文献４】特開２００２−１２９０７９号公報
【発明の概要】
【発明が解決しようとする課題】
【０００６】
凹版印刷法によって少なくとも２本の連続線が交わる交点を有するパターンを印刷する場合、交点近傍の連続線上にピンホール状欠点が発生するという問題がしばしば起こった。この問題は、特に被印刷物が金属膜の場合に助長される傾向にあった。
【０００７】
上記特許文献１には、交点及び交点近傍の欠けを防止することが記載されているが、交点近傍の連続線上のピンホール状欠点を防止することは記載されていないし、また特許文献１の凹版を用いるだけでは交点近傍の連続線上のピンホール状欠点を十分に抑制することはできない。
【０００８】
上記特許文献２、３には、特定剪断速度における粘度を特定したインキが記載されているが、これらのインキを用いるだけでは交点近傍の連続線上のピンホール状欠点を十分に抑制することはできない。
【０００９】
上記特許文献４には、印刷インキにチキソトロピック付与剤を含有させることが記載されているが、印刷インキにチキソトロピック付与剤を含有させるだけでは、交点近傍の連続線上のピンホール状欠点を十分に抑制することはできない。
【００１０】
上記課題は、特に高精細のパターンを印刷するときに発生しやすいことが分かった。即ち、交点を形成する連続線の線幅が比較的小さい（例えば線幅８０μｍ以下）高精細パターンを印刷するときに、連続線上にピンホール状欠点が発生しやすいことが分かった。また上記問題は被印刷物に印刷されたパターンの厚みが比較的小さいとき（例えば５μｍ以下のとき）に起こりやすいことが分かった。
【００１１】
また上記課題は、金属膜上にエッチングレジスト膜形成用インキをパターン状に印刷してパターン状のエッチングレジスト膜を形成した後、金属膜をエッチングしてパターン状金属膜を製造する場合に深刻な問題を招いた。即ち、金属膜上に印刷されて形成されたパターン状エッチングレジスト膜の交点近傍の連続線上にピンホール状欠点が存在すると、そのピンホール状欠点からエッチング液が浸透し、金属膜の本来エッチングされない部分がエッチングされ、その結果、金属膜の連続線が部分的に欠けたりあるいは断線するという問題を招いた。
【００１２】
従って、本発明の第１の目的は、凹版印刷法によって少なくとも２本の連続線及び該連続線が交わる交点を含むパターンを印刷するときの、交点近傍の連続線上に発生するピンホール状欠点を十分に抑制することができる印刷方法を提供することにある。
【００１３】
また本発明の第２の目的は、本発明の上記印刷方法により金属膜上にパターン状エッチングレジスト膜形成用インキを印刷した後、金属膜をエッチングしてパターン状金属膜を製造する方法を提供することにある。
【課題を解決するための手段】
【００１４】
本発明の上記目的は、以下の発明によって基本的に達成された。
１）凹版の凹部に充填されたインキを被印刷物に転写する印刷方法により、少なくとも２本の連続線及び該連続線が交わる交点を含むパターンを印刷する方法であって、
前記凹版は、少なくとも２本の連続線を含む凹部パターンを有し、
前記凹部パターンは、下記（Ａ）、（Ｂ）のいずれかを満たし、
かつ前記インキが下記（１）及び（２）の条件を満足することを特徴とする、印刷方法。
（Ａ）凹部パターンは、少なくとも２本の連続線が交わる交点を有し、さらに、該交点を形成する少なくとも１本の連続線が前記交点もしくは交点近傍で断線している。
（Ｂ）凹部パターンは、少なくとも２本の連続線が交わる交点を有しない。
（１）剪断速度１０（１／ｓ）における粘度（１）が０．３０〜３０Ｐａ・ｓの範囲である。
（２）剪断速度１００（１／ｓ）における粘度（２）が０．１５〜１５Ｐａ・ｓの範囲である。
２）前記粘度（１）と剪断粘度（２）との比率（粘度（１）／粘度（２））が１．２〜３．５の範囲である、前記１）に記載の印刷方法。
３）前記凹部パターンにおける連続線の断線位置が交点近傍であり、かつ前記連続線の断線位置が印刷方向に対して交点より前方にある、前記１）または２）に記載の印刷方法。
４）前記被印刷物が金属膜を含み、該金属膜上に印刷する、前記１）〜３）のいずれかに記載の印刷方法。
５）前記インキがエッチングレジスト膜形成用インキである、前記４）に記載の印刷方法。
６）前記１）〜５）のいずれかの印刷方法を用いた、印刷物の製造方法。
７）前記５）で得られた印刷物の金属膜をエッチングする、パターン状金属膜の製造方法。
【発明の効果】
【００１５】
本発明によれば、凹版印刷法によって少なくとも２本の連続線が交わる交点を有するパターンを印刷するときの、交点近傍の連続線上に発生するピンホール状欠点を十分に抑制することができる。特に、本発明は、パターン及び交点を形成する連続線の線幅が比較的小さい高精細パターンの印刷に好適であり、更に高精細パターンを金属膜上に印刷するのに好適である。
【００１６】
更に、本発明の印刷方法を用いて金属膜上にパターン状のエッチングレジスト膜を形成した後、金属膜をエッチングするパターン状金属膜の製造方法によれば、交点近傍の連続線の部分的な欠けや断線の発生が十分に抑制されたパターン状金属膜を得ることができる。
【図面の簡単な説明】
【００１７】
【図１】本発明にかかるパターン（被印刷物に印刷されるパターン）の模式平面図。
【図２】従来の印刷方法で印刷したときの格子パターンの交点部の模式平面図。
【図３】本発明の凹版の凹部パターンの模式図。
【図４】本発明の凹版の凹部パターンを説明するための模式図。
【図５】本発明に用いられるグラビアダイレクト印刷法の一例を示す模式図。
【発明を実施するための形態】
【００１８】
本発明の印刷方法は、凹版を用いて被印刷物に、少なくとも２本の連続線及び該連続線が交わる交点を含むパターンを印刷するものである。
【００１９】
図１に本発明にかかるパターン（被印刷物に印刷されるパターン）のいくつかを例示するが、本発明において被印刷物に印刷されるパターンは、少なくとも２本の連続線及び該連続線が交わる交点を含むパターンでありさえすれば、図１に示すパターンに限定されない。図１の（ａ）は格子パターンで２本の連続線１ａと１ｂとで交点２を形成している。図１の（ｂ）は３角形パターンで３本の連続線１ａ、１ｂ、及び１ｃとで交点２を形成している。図１の（ｃ）は曲線の格子パターンで２本の連続線１ａと１ｂとで交点２を形成している。
【００２０】
本発明において、少なくとも２本の連続線及び該連続線が交わる交点を含むパターンとしては、図１の（ａ）及び（ｂ）に示すような交点を形成する全ての連続線が直線であることが好ましく、更に図１の（ａ）に示すような２本の直線の連続線で１つの交点を形成するパターンがより好ましい。
【００２１】
図１に示すようなパターンを有する印刷物を得るために用いられる凹版印刷法とは、一般的に、被印刷物に印刷されるパターンと同じパターンの溝（凹部）が形成された凹版が用いられる。しかしながら、少なくとも２本の連続線及び該連続線が交わる交点を含むパターンを印刷する場合、前述したように得られる印刷物の交点近傍の連続線上には、ピンホール状欠点が発生するという問題がしばしば起こった。
【００２２】
上記ピンホール状欠点は、例えば図２に示すような状態で発生する。図２は、従来の印刷方法で印刷したときの格子パターンの交点部の模式平面図である。連続線１ａの交点２の近傍にピンホール状欠点３が発生している。
【００２３】
上記問題は、特に被印刷物に対して高精細のパターンを印刷するときに発生しやすいことが分かった。即ち、被印刷物に対して交点を形成する連続線の線幅が８０μｍ以下の高精細パターンを印刷するときに、連続線上にピンホール状欠点が発生しやすいことが分かった。更に被印刷物に印刷されるパターンの厚みが比較的小さいとき（例えば５μｍ以下のとき）に起こりやすいことが分かった。
【００２４】
従って本発明は、少なくとも２本の連続線及び該連続線が交わる交点を含むパターンであり、かつ前記交点を形成する連続線の線幅が８０μｍ以下であるパターンを印刷するのに好適である。更に本発明は、上記交点を形成する連続線の線幅が７０μｍ以下であるパターンを印刷するのに好適であり、特に上記交点を形成する連続線の線幅が６０μｍ以下であるパターンを印刷するのに好適である。上記連続線の線幅の実質的な下限は１０μｍ程度である。
【００２５】
また、本発明は、被印刷物に印刷されるパターンの厚みが５μｍ以下の場合に好適であり、更にパターンの厚みが３μｍ以下の場合に好適である。印刷されるパターンの厚みの実質的な下限は０．５μｍ程度である。
【００２６】
従って、本発明は、上記の交点を形成する連続線の線幅が８０μｍ以下という高精細パターンを厚みが５μｍ以下で印刷する場合に好適である。
【００２７】
上述した課題、即ち交点近傍における連続線上に発生するピンホール状欠点は、特定の凹部パターンを有する凹版と特定のインキを用いる本発明の印刷方法によって大幅に抑制されることを見いだし、本発明を成すに至った。
【００２８】
本発明の印刷方法は、凹版の凹部に充填されたインキを被印刷物に転写する印刷方法により、少なくとも２本の連続線及び該連続線が交わる交点を含むパターンを印刷する方法であって、前記凹版は、少なくとも２本の連続線を含む凹部パターンを有し、前記凹部パターンは、下記（Ａ）、（Ｂ）のいずれかを満たすことが重要である。
（Ａ）凹部パターンは、少なくとも２本の連続線が交わる交点を有し、さらに、該交点を形成する少なくとも１本の連続線が前記交点もしくは交点近傍で断線している。
（Ｂ）凹部パターンは、少なくとも２本の連続線が交わる交点を有しない。
【００２９】
図３に本発明に用いられる凹版の凹部パターンをいくつか例示するが、本発明はこれらに限定されない。図３は被印刷物に対して（格子）パターンを形成するために好適な、凹部パターンの模式図である。
【００３０】
図３の（ａ）〜（ｄ）は、少なくとも２本の連続線を含む凹部パターンを有し、さらに上記（Ａ）を満たす凹部パターン（凹部パターンは、少なくとも２本の連続線が交わる交点を有し、さらに、該交点を形成する少なくとも１本の連続線が前記交点もしくは交点近傍で断線している）の例示である。
【００３１】
図３の（ａ）は、２本の連続線１ａと１ｂとの交点２の近傍で、連続線１ａと１ｂとがそれぞれ断線している態様である。図３の（ｂ）は、２本の連続線１ａと１ｂとの交点２の近傍で、連続線１ａが断線している態様である。図３の（ｃ）は、２本の連続線１ａと１ｂとの交点２内のみで、連続線１ａが断線している態様である。図３の（ｄ）は、連続線１ａと１ｂとの交点２内から交点２の外側にかけて連続線１ａが断線している態様である。
【００３２】
ここで、上記（Ａ）を満たす凹部パターンの内、交点を形成する少なくとも１本の連続線が前記交点で断線するとは、図３の（ｃ）のように交点２の領域内のみで連続線が断線していること意味する。従って、図３の（ｄ）のように交点２内から交点２の外側にかけて連続線１ａが断線している態様は、連続線が交点近傍で断線している態様に含まれる。
【００３３】
図３の（ｅ）は、少なくとも２本の連続線を含む凹部パターンを有し、さらに上記（Ｂ）を満たす凹部パターン（凹部パターンは、少なくとも２本の連続線が交わる交点を有しない）の例示である。図３の（ｅ）は、２本の連続線１ａと１ｂとの交点２で連続線１ａと１ｂとがそれぞれ断線して交点を形成しない態様である。
【００３４】
以下、連続線の断線している部分を断線部と言う。
【００３５】
凹版が有する凹部パターンの中でも、図３の（ａ）〜（ｄ）に示すように交点を形成する少なくとも１本の連続線が交点もしくは交点近傍で断線していることが好ましく（上記（Ａ）を満たすことが好ましく）、更に、図３の（ａ）、（ｂ）及び（ｄ）に示すように交点を形成する少なくとも１本の連続線が交点近傍で断線していることが好ましく、特に図３の（ａ）に示すように交点を形成する全ての連続線が交点近傍で断線していることが好ましい。
【００３６】
本発明において、凹部パターンの交点あるいは交点近傍における連続線の断線部の長さ（図４の符号Ｌ）は、１〜２０μｍの範囲が好ましく、２〜１５μｍの範囲がより好ましく、特に３〜１０μｍの範囲が好ましい。凹部パターンの連続線の断線部の長さをこのように設定することで、被印刷物に対して、交点近傍における連続線上に発生するピンホール状欠点を抑制したパターンを形成することができる。
【００３７】
図３の（ａ）、（ｂ）及び（ｄ）に示すように交点近傍で連続線が断線する態様において、交点近傍とは、図４に示すように交点２の中心Ｐから連続線１ａの断線が始まる位置までの長さ（交点の中心Ｐから断線部の端部までの長さ）Ｍが、５０μｍ以下であることを意味する。上記Ｍの長さは３０μｍ以下が好ましく、２０μｍ以下がより好ましく、特に１５μｍ以下が好ましい。なお、図３の（ｄ）のように交点２の中心Ｐが断線している場合は、Ｍは０μｍである。
【００３８】
本発明にかかる凹版を用いた印刷方法としては、グラビア印刷法が好ましい。グラビア印刷法の中には、ダイレクトグラビア印刷法、オフセットグラビア印刷法があり、どちらの印刷法も好ましく用いられるが、特にダイレクトグラビア印刷法がロール・ツー・ロール方式で連続的に精度よく印刷することができることから好ましい。
【００３９】
図５は、本発明に好ましく用いられるダイレクトグラビア印刷法の一例の模式図である。凹版であるグラビア版シリンダ１１の一部がインキパン１２に浸されることにより、グラビア版シリンダ１１の凹部（図示せず）にインキが充填され、版面に付着した余剰インキはドクターブレード１３で掻き取られる。グラビア版シリンダ１１と圧胴１４に挟まれながら矢印Ｙの方向（印刷方向Ｙ）に連続走行する被印刷物１５に、グラビア版シリンダ１１の凹部に充填されたインキが転写されて被印刷物にパターンが印刷される。
【００４０】
本発明に用いられるダイレクトグラビア印刷法において、グラビア版シリンダ１１の回転方向Ｚは、印刷方向Ｙと同一である。
【００４１】
本発明において、凹版の凹部パターンの交点近傍における連続線の断線位置は、印刷方向との関係において好ましい関係が存在する。即ち、図４に示すように、連続線１ａもしくは連続線１ｂの断線位置は、印刷方向Ｙ（グラビア版シリンダの回転方向Ｚ）に対して交点２より前方にあることが好ましい。特に、交点を形成する全ての連続線の断線位置が印刷方向Ｙ（グラビア版シリンダの回転方向Ｚ）に対して交点より前方にあることが好ましい。
【００４２】
つまり上記の好ましい態様は、矢印Ｚの方向に回転するグラビア版シリンダ１１がドクターブレード１３に接触して余剰インキが掻き取られるとき、及びグラビア版シリンダ１１が被印刷物１５に接触してインキが転写されるとき、グラビア版シリンダ１１の凹部パターンの交点近傍における連続線１ａあるいは１ｂの断線部が交点２より先に、ドクターブレード１３及び被印刷物１５に接触することを意味する。
【００４３】
本発明にかかる凹版の凹部パターンの深さは、５〜５０μｍの範囲であることが好ましい。また、本発明にかかる凹版の凹部パターンの幅は、被印刷物に対して高精細パターンを印刷するという観点から、４０μｍ以下が好ましく、３５μｍ以下がより好ましく、特に３０μｍ以下が好ましい。下限の幅は５μｍ程度である。
【００４４】
次に、本発明の印刷方法に用いられるインキについて詳細に説明する。本発明にかかるインキは、下記（１）及び（２）の条件を満足する必要がある。
（１）剪断速度１０（１／ｓ）における粘度（１）が０．３０〜３０Ｐａ・ｓの範囲である。
（２）剪断速度１００（１／ｓ）における粘度（２）が０．１５〜１５Ｐａ・ｓの範囲である。
【００４５】
上記の（１）及び（２）の条件を満足するインキと、前述の特定凹部パターンを有する凹版とを組み合わせることにより、交点近傍における連続線上のピンホール状欠点の発生が十分に抑制される。そして、上記の（１）及び（２）の条件を満足するインキを用いることにより、凹部パターンの交点もしくは交点近傍で連続線が断線している（前述の凹部パターンに関する条件（Ａ））、または凹部パターンが交点を有さない（前述の凹部パターンに関する条件（Ｂ）にも係わらず、印刷されたパターンのほとんどの連続線は断線しない連続線とすることが可能となる。
【００４６】
インキの粘度が上記条件（１）あるいは（２）の範囲より小さい場合は、前述した高精細なパターンを得ることが難しくなる。一方、インキの粘度が上記条件（１）あるいは（２）の範囲より大きい場合は、連続線上にピンホール状欠点が発生しやすくなり、また凹部パターンの交点もしくは交点近傍における連続線の断線部が、印刷されたパターンにそのまま再現されて連続線が断線するという現象が起こりやすくなる。
本発明のインキは、剪断速度１０（１／ｓ）における粘度（１）は１〜２５Ｐａ・ｓの範囲が好ましく、２〜２０Ｐａ・ｓの範囲がより好ましく、特に３〜１５Ｐａ・ｓの範囲が好ましい。また、剪断速度１００（１／ｓ）における粘度（２）は０．２〜１０Ｐａ・ｓの範囲が好ましく、１〜１０Ｐａ・ｓの範囲がより好ましく、特に２〜１０Ｐａ・ｓの範囲が好ましい。
【００４７】
本発明のインキは、更に剪断速度１０（１／ｓ）における粘度（１）が剪断速度１００（１／ｓ）における粘度（２）より大きいことが好ましい。剪断粘度（１）と剪断粘度（２）の比率（粘度（１）／粘度（２））は、１．２〜３．５の範囲が好ましく、１．５〜３．３の範囲がより好ましく、更に１．７〜３．０の範囲が好ましく、特に１．８〜２．８の範囲が好ましい。
【００４８】
本発明において、インキの剪断速度１０（１／ｓ）における粘度（１）及び剪断速度１００（１／ｓ）における粘度（２）は、インキ温度が２５℃の粘度であり、例えばレオメーターを用いて測定することができる。
【００４９】
本発明のインキは、樹脂等の皮膜形成成分や顔料等の固形成分を適当な溶剤に分散あるいは溶解することによって調製することができる。上記の（１）及び（２）の条件を満足するインキは、例えばインキ中の固形分濃度を調整することによって製造することができる。
【００５０】
本発明のインキの固形分濃度は、比較的大きいことが好ましく、具体的にはインキの固形分濃度は３０質量％以上が好ましく、４０質量％以上がより好ましく、更に５０質量％以上が好ましく、特に５５質量％以上が好ましい。インキの固形分濃度の上限は、９５質量％以下が好ましく、９０質量％以下がより好ましく、更に８５質量％以下が好ましく、特に８０質量％以下が好ましい。
【００５１】
本発明のインキはチキソトロピック付与剤を含有することが好ましく、これによって上記の（１）及び（２）の条件を満足するインキを容易に調製することができる。
【００５２】
チキソトロピック付与剤とは、インキにチキソトロピック性を発現させるための物質である。チキソトロピック性とは、撹拌、振動、ズリ速度などの増加により、流体粘度が低下する現象を指す。詳しくは、成書「レオロジーの世界」（尾崎邦宏著、工業調査会（２００４年発行）、ｐ１１４）に記載されている。
【００５３】
本発明に好適に用いることができるチキソトロピック付与剤としては、脂肪酸アミド系ワックス、酸化ポリオレフィン系ワックス、アクリル系ワックス等の有機系チキソトロピック付与剤、シリカ微粒子、カーボンブラック、ベントナイト、タルク、クレー、炭酸カルシウム、硫酸バリウム等の無機系チキソトロピック付与剤が挙げられる。
【００５４】
チキソトロピック付与剤の含有量は、インキの固形分総量１００質量％に対して１〜２０質量％の範囲が好ましく、２〜１８質量％の範囲がより好ましく、特に３〜１５質量％の範囲が好ましい。
【００５５】
チキソトロピック付与剤の含有量を上記の範囲内、つまりインキの固形分総量１００質量％に対して１〜２０質量％の範囲内で調整することにより、剪断粘度（１）と剪断粘度（２）の比率（粘度（１）／粘度（２））を、１．２〜３．５の範囲に制御することができる。
【００５６】
本発明の印刷方法は、被印刷物が金属膜を含み、該金属膜上に印刷するのに好適である。更に本発明の印刷方法は、被印刷物が金属膜を含み、該金属膜上にエッチングレジス膜形成用インキで印刷する場合に好適である。以下、この態様について詳細に説明する。
【００５７】
被印刷物に含まれる金属膜を構成する材料としては金属や金属化合物が挙げられ、これらの材料はいずれもエッチングできることが必須である。金属あるいは金属化合物としては、例えば、銅、アルミニウム、ニッケル、鉄、金、銀、インジウム、アンチモン、錫、亜鉛等の金属、上記金属の酸化物、窒化物、硫化物、炭化物等の金属化合物が挙げられる。更に金属膜を構成する材料として、上記金属や上記金属化合物の複合材料（例えばインジウム錫酸化物（ＩＴＯ）、アンチモン錫酸化物（ＡＴＯ）等）が挙げられる。
【００５８】
金属膜は導電性を有することが好ましく、金属膜の表面抵抗値は５００Ω／□以下が好ましく、３００Ω／□以下がより好ましく、更に１００Ω／□以下が好ましく、特に５０Ω／□以下が好ましい。下限は０．００５Ω／□程度である。
【００５９】
金属膜は単一膜であってもよいし積層膜であってもよい。金属膜の厚みは後述するエッチングの効率を考慮して比較的小さいことが好ましく、具体的には０．０１〜２０μｍの範囲が好ましく、０．０２〜１０μｍの範囲がより好ましく、特に０．０２〜５μｍの範囲が好ましい。
【００６０】
被印刷物が金属膜を含む場合、被印刷物は金属膜単体であってもよいが、ガラス板、プラスチック板、プラスチックフィルム等の適当な基材上に金属膜が積層されたものが好ましい。
【００６１】
基材上に金属膜を積層する方法としては、基材と金属膜を接着剤等で貼合する方法、基材上に直接にメッキ方法や気相製膜法（スパッタリング、イオンプレーティング、電子ビーム蒸着、真空蒸着、化学蒸着等）により金属膜を製膜する方法が挙げられる。これらの中でも比較的厚みの小さい金属膜を均一に安定的に積層するという観点から気相製膜法が好ましく用いられる。
【００６２】
金属膜上に印刷されるエッチングレジスト膜形成用インキは、被膜形成成分として樹脂、重合性化合物（重合性モノマーあるいは重合性オリゴマー）を含有することが好ましい。
【００６３】
樹脂としてはアルカリ可溶性樹脂が好ましく、例えばアクリル樹脂、スチレン−アクリル樹脂、マレイン酸樹脂、スチレン−マレイン酸樹脂などが挙げられる。これらの中でも、酸価が５０以上２００未満である樹脂が特に好ましく用いられる。上記酸価は、ＪＩＳＫ２５０１（２００３年）に定められた測定方法により測定することができる。
【００６４】
重合性化合物としては、１分子中に１個以上（好ましくは２〜１０個）のエチレン性不飽和基を有するモノマーあるいはオリゴマーが挙げられる。ここでエチレン性不飽和基としては、例えば（メタ）アクリル基、ビニル基、アリル基等が挙げられる。
【００６５】
重合性化合物は、更に１分子中に１個以上（好ましくは２〜１２個）のエチレンオキシ基を有するものが好ましい。
【００６６】
また、重合性化合物の数平均分子量は２０００以下が好ましく、１５００以下がより好ましく、特に１０００以下が好ましい。
【００６７】
上記重合性化合物の好ましい化合物としては、例えばポリエチレングリコールジ（メタ）アクリレート、ポリ（エチレングリコール−プロピレングリコール）ジ（メタ）アクリレート、ポリ（エチレングリコール−テトラメチレングリコール）ジ（メタ）アクリレート、ＥＯ変性トリメチロールプロパントリ（メタ）アクリレート、ＥＯ−ＰＯ変性トリメチロールプロパントリ（メタ）アクリレート、ＥＯ変性ペンタエリスリトールトリ（メタ）アクリレート、ＥＯ−ＰＯ変性ペンタエリスリトールトリ（メタ）アクリレート、ＥＯ変性ペンタエリスリトールヘキサ（メタ）アクリレート、ＥＯ−ＰＯ変性ペンタエリスリトールヘキサ（メタ）アクリレート、ＥＯ変性ジペンタエリスリトールペンタ（メタ）アクリレート、ＥＯ−ＰＯ変性ジペンタエリスリトールペンタ（メタ）アクリレート、ＥＯ変性ジペンタエリスリトールヘキサ（メタ）アクリレート、ＥＯ−ＰＯ変性ジペンタエリスリトールヘキサ（メタ）アクリレート、ＥＯ変性ビスフェノールＡジ（メタ）アクリレート、ＥＯ−ＰＯ変性ビスフェノールＡジ（メタ）アクリレート等が挙げられる。
【００６８】
上記の例示化合物において、ＥＯはエチレンオキシ基、ＰＯはプロピレンオキシ基を表す。
【００６９】
エッチングレジスト膜形成用インキは、熱硬化型あるいは活性エネルギー線硬化型であることが好ましく、特に活性エネルギー線硬化型であることが好ましい。従って、エッチングレジスト膜形成用インキは、上記の重合性化合物を含むことが好ましい。
【００７０】
エッチングレジスト膜形成用インキは、上記のアルカリ可溶性樹脂及び上記の重合性化合物を含有することが好ましい。アルカリ可溶性樹脂の含有量は、エッチングレジスト膜形成用インキの固形分総量１００質量％に対して３０〜７５質量％の範囲が好ましく、３５〜７０質量％の範囲がより好ましく、特に４０〜６５質量％の範囲が好ましい。
【００７１】
重合性化合物の含有量は、エッチングレジスト膜形成用インキの固形分総量１００質量％に対して２０〜７０質量％の範囲が好ましく、２５〜６０質量％の範囲がより好ましく、特に３０〜５０質量％の範囲が好ましい。
エッチングレジスト膜形成用インキは、上述したチキソトロピック付与剤を含有することが好ましく、その含有量はエッチングレジスト膜形成用インキの固形分総量１００質量％に対して１〜２０質量％の範囲が好ましく、２〜１８質量％の範囲がより好ましく、特に３〜１５質量％の範囲が好ましい。
【００７２】
エッチングレジスト膜形成用インキは、更に着色剤を含むことができる。着色剤としてはフタロシアニングリーン、フタロシアニンブルー、クリスタルバイオレット、マラカイトグリーン、ビクトリアブルー、メチルバイオレット等の顔料及び染料が挙げられる。これらは単独あるいは混合して用いてもよい。
【００７３】
エッチングレジスト膜形成用インキは、更に光重合開始剤を含有することが好ましい。かかる光重合開始剤としては、例えば、アセトフェノン、２，２−ジエトキシアセトフェノン、ｐ−ジメチルアセトフェノン、ｐ−ジメチルアミノプロピオフェノン、ベンゾフェノン、２−クロロベンゾフェノン、４，４’−ジクロロベンゾフェノン、４，４’−ビスジエチルアミノベンゾフェノン、ミヒラーケトン、ベンジル、ベンゾイン、ベンゾインメチルエーテル、ベンゾインエチルエーテル、ベンゾインイソプロピルエーテル、メチルベンゾイルフォルメート、ｐ−イソプロピル−α−ヒドロキシイソブチルフェノン、α−ヒドロキシイソブチルフェノン、２，２−ジメトキシ−２−フェニルアセトフェノン、１−ヒドロキシシクロヘキシルフェニルケトンなどのカルボニル化合物、テトラメチルチウラムモノスルフィド、テトラメチルチウラムジスルフィド、チオキサントン、２−クロロチオキサントン、２−メチルチオキサントンなどの硫黄化合物などが挙げられ、これらの光重合開始剤を単独で使用してもよいし、２種以上組み合せて使用してもよい。
【００７４】
光重合開始剤の含有量は、重合性化合物１００質量部に対して、１〜３０質量部の範囲が適当である。
【００７５】
エッチングレジスト膜形成用インキは、前述したように粘度を調整する（インキに関する前述の条件（１）及び（２）を満たすように調整する）ために、有機溶媒を含有することが好ましい。かかる有機溶媒としては、例えば、エチレングリコールモノメチルエーテル、エチレングリコールモノエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノ−ｔ−ブチルエーテル、エチレングリコールジメチルエーテル、ジエチレングリコールジメチルエーテル、ジエチレングリコールモノブチルエーテル、トリエチレングリコールジメチルエーテル等のエーテル類、エチレングリコールモノエチルエーテルアセテート、プロピレングリコールモノメチルエーテルアセテート、プロピルアセテート、ブチルアセテート、イソブチルアセテート、３−メトキシブチルアセテート、３−メチル−３−メトキシブチルアセテート、乳酸メチル、乳酸エチル、乳酸ブチル等のアセテート類、アセチルアセトン、メチルプロピルケトン、メチルブチルケトン、メチルイソブチルケトン、シクロペンタノン、シクロヘキサノン、２−ヘプタノン等のケトン類、ブタノール、イソブチルアルコール、ペンタノ−ル、４−メチル−２−ペンタノール、３−メチル−２−ブタノール、３−メチル−３−メトキシ−１−ブタノール、ジアセトンアルコール、ベンジルアルコール等のアルコール類、トルエン、キシレン等の芳香族炭化水素類が挙げられ、これらの有機溶媒は単独あるいは混合して使用することができる。
【００７６】
上記の有機溶媒の含有量は、エッチングレジスト膜形成用インキ１００質量％に対して５〜７０質量％の範囲が適当であり、１０〜６０質量％の範囲が好ましく、１５〜５０質量％の範囲がより好ましい。
【００７７】
エッチングレジスト膜形成用インキの製造方法としては、特に限定されず、具体的には、ボールミル、ビーズミル、ロールミル、ディスパー、ニーダー、ミキサー等を組み合わせて、前述のアルカリ可溶性樹脂や重合成化合物等を混合することで製造することができる。
【００７８】
本発明の印刷方法により金属膜上にエッチングレジスト膜形成用インキが所定のパターンで印刷された後、熱あるいは活性エネルギー線によりエッチングレジスト膜形成用インキが硬化されて、金属膜上にパターン状のエッチングレジスト膜が形成される。
上記の活性エネルギー線としては、紫外線、電子線および放射線（α線、β線、γ線など）等が挙げられ、実用的には、紫外線が簡便であり好ましい。紫外線源としては、紫外線蛍光灯、低圧水銀灯、高圧水銀灯、超高圧水銀灯、キセノン灯、炭素アーク灯などを用いることができる。また、活性エネルギー線を照射するときに、低酸素濃度下で照射を行うと、効率よく硬化させることができる。またさらに、電子線方式は、装置が高価で不活性気体下での操作が必要ではあるが、エッチングレジスト膜形成用インキ中に光重合開始剤や光増感剤などを含有させなくてもよい点で有利である。
【００７９】
上記のようにして、金属膜上にパターン状のエッチングレジスト膜が形成された後、金属膜をエッチングし、更にエッチングレジスト膜を剥離除去することによってパターン状金属膜を得ることができる。かかるパターン状金属膜は、電磁波シールドフィルム等のメッシュ状金属パターン、プリント配線基板等の回路パターン、タッチパネル等の電極パターン等に適用することができる。
【００８０】
金属膜のエッチング方法は特に限定されないが、ケミカルエッチング法が好ましく用いられる。上記ケミカルエッチング法とは、エッチングレジストで保護された金属膜部分以外の不要金属膜部分を、エッチング液で溶解し、除去する方法である。上記ケミカルエッチング法に用いられるエッチング液としては、塩化第二鉄水溶液、塩化第二銅水溶液、アルカリエッチング液等がある。
【００８１】
エッチングレジスト膜の剥離除去方法にはアルカリ水溶液を用いることができる。かかるアルカリ水溶液としては、１〜５質量％の水酸化ナトリウム水溶液や水酸化カリウム水溶液等が挙げられる。
【００８２】
前述したように、被印刷物が金属膜を含む場合は、適当な基材上に金属膜が積層されたものが好ましいが、この被印刷物に本発明の印刷方法を適用するに際し、ロール・ツー・ロール方式で連続的に印刷するという観点から、基材としてプラスチックフィルムが好ましく用いられる。
【００８３】
上記プラスチックフィルムを構成する樹脂としては、ポリエチレンテレフタレート、ポリエチレンナフタレート等のポリエステル樹脂、トリアセチルセルロース等のセルロース樹脂、ポリエチレン、ポリプロピレン、ポリブチレン等のポリオレフィン樹脂、アクリル樹脂、ポリカーボネート樹脂、環状オレフィン樹脂、エポキシ樹脂、ポリイミド樹脂、ポリエーテルイミド樹脂、ポリアミド樹脂、ポリスルフォン樹脂、ポリフェニレンサルファイド樹脂、ポリエーテルスルフォン樹脂等が挙げられる。
【００８４】
プラスチックフィルムの厚みとしては、２０〜３００μｍの範囲が適当であるが、コストの取り扱い性の観点から５０〜２５０μｍの範囲が特に好ましい。
【００８５】
上記プラスチックフィルムは、金属膜あるいはパターン状金属膜との密着性（接着強度）を強化するための易接着層が予め積層されたプラスチックフィルムであることが好ましい。つまり基材としては、易接着層を有するプラスチックフィルムを用いることが好ましい。
【００８６】
かかる易接着層は、水溶性樹脂もしくは水分散性樹脂を用いたものが一般的に知られており、本発明においても好ましく用いられる。水溶性樹脂もしくは水分散性樹脂としては、ポリウレタン樹脂、ポリエステル樹脂、アクリル樹脂、ポリビニルアルコール樹脂等が用いられる。易接着層には、更に架橋剤を含有させるのが好ましく、架橋剤としては、例えば、イソシアネート化合物、エポキシ化合物、オキサゾリン化合物、メラミン化合物等が挙げられる。また、易接着層には、更に無機微粒子（例えばシリカ微粒子）を含有させるのが好ましい。
【００８７】
易接着層の厚みは、５〜５００ｎｍの範囲が適当であり、１０〜３００ｎｍの範囲が好ましく、２０〜２００ｎｍの範囲がより好ましい。易接着層は、プラスチックフィルムを製造した後、製膜してもよいし、プラスチックフィルムの製造時にインラインで製膜してもよい。
【実施例】
【００８８】
以下、実施例により本発明を更に詳細に説明するが、本発明はこれらの実施例によって限定されるものではない。尚、本実施例における測定方法及び評価方法は下記の通りである。
（１）インキの粘度
レオメーターＧｅｍｉｎｉＨＲＮａｎｏ（ＢＯＬＩＮ製）にて、２５℃、剪断速度１０（１／ｓ）における粘度（１）及び剪断速度１００（１／ｓ）における粘度（２）を測定した。
（２）被印刷物に印刷された連続線（印刷物の連続線）の線幅の測定
サンプルをデジタルマイクロスコープ（例えば、キーエンス製のＶＨＸ−２００）を用いて倍率４５０倍で表面観察を行い、その測長機能を用いて線幅を測長する。サンプルサイズは、２０ｃｍ×２０ｃｍで任意の５箇所について測定し、その平均値を連続線の線幅とする。
（３）被印刷物に印刷された連続線（印刷物の連続線）上におけるピンホール状欠点の評価
◎；交点１００個当たり、ピンホール状欠点が全く観察されない。
【００８９】
○；交点１００個当たり、ピンホール状欠点が１〜５個観察される。
【００９０】
△；交点１００個当たり、ピンホール状欠点が６〜１０個観察される。
【００９１】
×；交点１００個当たり、ピンホール状欠点が１１個以上観察される。
（４）被印刷物に印刷された連続線（印刷物の連続線）の交点近傍おける断線状態の評価
凹部パターンの交点近傍における連続線の断線部が印刷物にそのまま再現されて、印刷物の交点近傍における連続線が断線しているかどうかを観察した。
【００９２】
◎；交点１００個当たり、連続線の断線は全く観察されない。
【００９３】
○；交点１００個当たり、連続線の断線が１〜５個観察される。
【００９４】
△；交点１００個当たり、連続線の断線が６〜１０個観察される。
【００９５】
×；交点１００個当たり、連続線の断線が１１個以上観察される。
＜インキ（エッチングレジスト膜形成用インキ）の製造例＞
（製造例１）
アルカリ可溶性樹脂として東亞合成（株）製ＡＲＵＦＯＮ−ＵＣ−３０００（アクリル樹脂、酸価７４）を２７．９質量部量り取り、トリエチレングリコールジメチルエーテル３８．４質量部に溶解させた。そこに、チキソトロピック付与剤である着色剤としてカーボンブラック（コロンビア ケミカルズ カンパニー製のラーベン（Ｒａｖｅｎ）４５０Ｐ）を４．５質量部加えて三本ロールミルにて混合した。次に重合性化合物として新中村化学工業（株）製Ａ−ＢＰＥ−４（ＥＯ変性アクリルモノマー；ＥＯ数が４個の２官能性モノマー）１１．２質量部と共栄社化学（株）製ライトアクリレートＴＭＰ−６ＥＯ−３Ａ（ＥＯ変性アクリルモノマー；ＥＯ数が６個の３官能性モノマー）１１．２質量部を加え混合撹拌した。更にチキソトロピック付与剤として楠本化成（株）製ディスパロンＰＦＡ−２２０を２．２質量部と、光重合開始剤としてチバスペシャリティケミカル（株）製イルガキュア１８４を４．６質量部加えて混合撹拌した。
【００９６】
（製造例２）
アルカリ可溶性樹脂として東亞合成（株）製ＡＲＵＦＯＮ−ＵＣ−３０００（アクリル樹脂、酸価７４）を３０．５質量部量り取り、トリエチレングリコールジメチルエーテル３２．７質量部に溶解させた。そこに、チキソトロピック付与剤である着色剤としてカーボンブラック（コロンビア ケミカルズ カンパニー製のラーベン（Ｒａｖｅｎ）４５０Ｐ）を４．９質量部加えて三本ロールミルにて混合した。次に重合性化合物として新中村化学工業（株）製Ａ−ＢＰＥ−４（ＥＯ変性アクリルモノマー；ＥＯ数が４個の２官能性モノマー）１２．３質量部と共栄社化学（株）製ライトアクリレートＴＭＰ−６ＥＯ−３Ａ（ＥＯ変性アクリルモノマー；ＥＯ数が６個の３官能性モノマー）１２．３質量部を加え混合撹拌した。更にチキソトロピック付与剤として楠本化成（株）製ディスパロンＰＦＡ−２２０を２．５質量部と、光重合開始剤としてチバスペシャリティケミカル（株）製イルガキュア１８４を４．８質量部加えて混合撹拌した。
【００９７】
（製造例３）
アルカリ可溶性樹脂として東亞合成（株）製ＡＲＵＦＯＮ−ＵＣ−３０００（アクリル樹脂、酸価７４）を３４．４質量部量り取り、トリエチレングリコールジメチルエーテル２１．１質量部に溶解させた。そこに、チキソトロピック付与剤である着色剤としてカーボンブラック（コロンビア ケミカルズ カンパニー製のラーベン（Ｒａｖｅｎ）４５０Ｐ）を５．６質量部加えて三本ロールミルにて混合した。次に重合性化合物として新中村化学工業（株）製Ａ−ＢＰＥ−４（ＥＯ変性アクリルモノマー；ＥＯ数が４個の２官能性モノマー）１３．９質量部と共栄社化学（株）製ライトアクリレートＴＭＰ−６ＥＯ−３Ａ（ＥＯ変性アクリルモノマー；ＥＯ数が６個の３官能性モノマー）１３．９質量部を加え混合撹拌した。更にチキソトロピック付与剤として楠本化成（株）製ディスパロンＰＦＡ−２２０を５．６質量部と、光重合開始剤としてチバスペシャリティケミカル（株）製イルガキュア１８４を５．５質量部加えて混合撹拌した。
【００９８】
（製造例４）
アルカリ可溶性樹脂として東亞合成（株）製ＡＲＵＦＯＮ−ＵＣ−３０００（アクリル樹脂、酸価７４）を３３．７質量部量り取り、トリエチレングリコールジメチルエーテル２０．７質量部に溶解させた。そこに、チキソトロピック付与剤である着色剤としてカーボンブラック（コロンビア ケミカルズ カンパニー製のラーベン（Ｒａｖｅｎ）４５０Ｐ）を５．４質量部加えて三本ロールミルにて混合した。次に重合性化合物として新中村化学工業（株）製Ａ−ＢＰＥ−４（ＥＯ変性アクリルモノマー；ＥＯ数が４個の２官能性モノマー）１３．６質量部と共栄社化学（株）製ライトアクリレートＴＭＰ−６ＥＯ−３Ａ（ＥＯ変性アクリルモノマー；ＥＯ数が６個の３官能性モノマー）１３．６質量部を加え混合撹拌した。更にチキソトロピック付与剤として楠本化成（株）製ディスパロンＰＦＡ−２２０を７．５質量部と、光重合開始剤としてチバスペシャリティケミカル（株）製イルガキュア１８４を５．５質量部加えて混合撹拌した。
【００９９】
（製造例５）
三菱化学（株）製カーボンブラック＃４０（着色剤）を６質量部、ビックケミ・ジャパン（株）製ＢＹＫ−９０７７（分散剤）を２質量部、東洋紡（株）製バイロン８８５（ポリエステル樹脂、酸価２以下）のジエチレングリコールジメチルエーテル３３質量％溶液を６０質量部、及びジエチレングリコールジメチルエーテル２２質量部を秤量し、ペイントシェーカーを用いて５時間分散して、レジストインキ組成物を製造した。
【０１００】
（製造例６）
アルカリ可溶性樹脂として東亞合成（株）製ＡＲＵＦＯＮ−ＵＣ−３０００（アクリル樹脂、酸価７４）を３３．７質量部量り取り、トリエチレングリコールジメチルエーテル１６．７質量部に溶解させた。そこに、チキソトロピック付与剤である着色剤としてカーボンブラック（コロンビア ケミカルズ カンパニー製のラーベン（Ｒａｖｅｎ）４５０Ｐ）を５．４質量部加えて三本ロールミルにて混合した。次に重合性化合物として新中村化学工業（株）製Ａ−ＢＰＥ−４（ＥＯ変性アクリルモノマー；ＥＯ数が４個の２官能性モノマー）１３．６質量部と共栄社化学（株）製ライトアクリレートＴＭＰ−６ＥＯ−３Ａ（ＥＯ変性アクリルモノマー；ＥＯ数が６個の３官能性モノマー）１３．６質量部を加え混合撹拌した。更にチキソトロピック付与剤として楠本化成（株）製ディスパロンＰＦＡ−２２０を１１．６質量部と、光重合開始剤としてチバスペシャリティケミカル（株）製イルガキュア１８４を５．４質量部加えて混合撹拌した。
【０１０１】
（実施例１）
下記のようにして被印刷物を作製した。
【０１０２】
＜被印刷物の作製＞
両面に易接着層を有する厚み１００μｍのＰＥＴフィルム（東レ（株）製ルミラー（登録商標））の片面に、金属膜としてニッケルのスパッタ膜（厚み０．０２μｍ）と銅の真空蒸着膜（厚み１．５μｍ）と窒化銅のスパッタ膜（厚み０．０２μｍ）をこの順に積層して被印刷物を作製した。
【０１０３】
＜印刷＞
上記で作製した被印刷物の金属膜上に、製造例１のインキをグラビアダイレクト印刷法を用いて、図１の（ａ）に示す格子パターンを、得られる印刷物中のパターンの厚みが２μｍとなるように印刷した。印刷後６０℃の熱風により乾燥させ、高圧水銀ＵＶランプの紫外線を照射して硬化させて格子パターンの印刷物を得た。
【０１０４】
用いたグラビア版シリンダの凹部パターンは図３ａに示すパターンと同様である。グラビア版シリンダの凹部パターンの仕様を以下に示す。
【０１０５】
＜凹部パターンの仕様＞
格子パターン；正方形の格子パターンで線ピッチは３００μｍ
連続線１ａ及び１ｂの幅；それぞれ２０μｍ
凹部の深さ；１０μｍ
連続線１ａ及び１ｂの断線部の長さ（Ｌ）；それぞれ５μｍ
交点２の中心Ｐから連続線１ａ及び１ｂの断線部までの長さ（Ｍ）；それぞれ１０μｍ
＜印刷方向と凹部パターンの関係＞
図４に示すように、印刷方向Ｙ（グラビア版シリンダの回転方向Ｚと同じ）に対して、凹部パターンの交点近傍における連続線１ａ及び１ｂのそれぞれ断線位置が交点２より前方となるように配置した。
【０１０６】
つまり、実際の印刷に際し、グラビア版シリンダ１１の凹部パターンの交点近傍における連続線１ａ及び１ｂの断線部が交点２より先に、ドクターブレード１３及び被印刷物１５に接触させるようにして印刷した。
（実施例２）
実施例１のインキを製造例２のインキに変更する以外は、実施例１と同様にして印刷した。
（実施例３）
実施例１のインキを製造例３のインキに変更する以外は、実施例１と同様にして印刷した。
（実施例４）
実施例１のインキを製造例４のインキに変更する以外は、実施例１と同様にして印刷した。
（比較例１）
実施例１のインキを製造例５のインキに変更する以外は、実施例１と同様にして印刷した。
（比較例２）
実施例１のインキを製造例６のインキに変更する以外は、実施例１と同様にして印刷した。
（比較例３）
下記仕様の凹部パターンを有するグラビア版シリンダを用いる以外は、実施例１と同様にして印刷した。
【０１０７】
＜凹部パターンの仕様＞
格子パターン；正方形の格子パターンで線ピッチは３００μｍ
連続線１ａ及び１ｂの幅；それぞれ２０μｍ
凹部の深さ；１０μｍ
連続線１ａ及び１ｂは交点を有し、これらは交点もしくは交点近傍に断線部を有しない
（比較例４）
比較例３のインキを製造例２のインキに変更する以外は、比較例３と同様にして印刷した。
（比較例５）
比較例３のインキを製造例３のインキに変更する以外は、比較例３と同様にして印刷した。
（比較例６）
比較例３のインキを製造例４のインキに変更する以外は、比較例３と同様にして印刷した。
（比較例７）
比較例３のインキを製造例５のインキに変更する以外は、比較例３と同様にして印刷した。
（比較例８）
比較例３のインキを製造例６のインキに変更する以外は、比較例３と同様にして印刷した。
＜評価＞
上記の実施例及び比較例について測定及び評価した結果を表１に示す。
【０１０８】
【表１】
2012244094.tif 000003
【０１０９】
本発明の実施例は、ピンホール状欠点及び連続線の断線が大幅に抑制され、かつ連続線の線幅が比較的小さい高精細パターン（少なくとも２本の連続線及び該連続線が交わる交点を含むパターン）が得られていることが分かる。
【０１１０】
一方、比較例１は、本発明の実施例と同じ凹版を用いているにも係わらず、インキの粘度（１）及び粘度（２）が本発明の範囲より小さいために、印刷されたパターンの連続線の線幅が大きくなり、高精細なパターンが得られていない。
【０１１１】
比較例２は、本発明の実施例と同じ凹版を用いているにも係わらず、インキの粘度（１）が本発明の範囲より大きいために、印刷されたパターンの連続線にピンホール状欠点が多く発生し、また連続線の断線も観察された。
【０１１２】
比較例３〜６は、インキの粘度（１）及び粘度（２）は本発明の範囲内であるが、従来の凹版（凹部パターンの交点もしくは交点近傍における連続線が断線していない）を用いているために、連続線にピンホール状欠点が多く発生した。
【０１１３】
比較例７は、インキの粘度（１）及び粘度（２）が本発明の範囲より小さいために、印刷されたパターンの連続線の線幅が大きくなり、高精細なパターンが得られていない。
【０１１４】
比較例８は、インキの粘度（１）が本発明の範囲より大きいために、印刷されたパターンの連続線にピンホール状欠点が多く発生し、また連続線の断線も観察された。
【０１１５】
（実施例１０１〜１０４、及び比較例１０１〜１０８）
実施例１〜４、及び比較例１〜８で得られた印刷物を下記の要領で金属膜にエッチングを施し、更に金属膜上のエッチングレジスト膜を剥離除去して、パターン状金属膜を作製した。
【０１１６】
尚、実施例１の印刷物が実施例１０１のパターン状金属膜に対応し、以下、同様に実施例２が実施例１０２に、実施例３が実施例１０３に、実施例４が実施例１０４に対応し、同様に比較例１が比較例１０１に、（中略）、比較例８が比較例１０８に対応する。
【０１１７】
＜金属膜のエッチング＞
エッチングレジスト膜で覆われていない部分の金属膜を、３０〜３３℃の温度範囲に調節したエッチング液（塩化第２鉄水溶液（４２° Ｂｅ））でエッチングしてパターン状金属膜を形成した。
＜エッチングレジスト膜の剥離除去＞
パターン状金属膜上のエッチングレジスト膜を、５０℃の温度範囲に調節した２質量％の水酸化ナトリウム水溶液で剥離した。
【０１１８】
＜評価＞
実施例１０１〜１０４、及び比較例１０１〜１０８のそれぞれのパターン状金属膜にについて、連続線に断線もしくは部分的な欠けが発生しているかどうかを観察した。その結果、実施例１〜４及び比較例１〜８の印刷物において連続線上のピンホール状欠点、及び連続線の断線に対応する箇所がエッチングされて、得られたパターン状金属膜の連続線に部分的な欠けや断線が発生していた。
【０１１９】
つまり、本発明の実施例１〜３の印刷物には、連続線上のピンホール状欠点及び連続線の断線が全く存在しないので、エッチング及びエッチングレジスト膜の剥離除去により得られたパターン状金属膜の連続線も正常であり、部分的な欠けや断線は観察されなかった。
【０１２０】
実施例４の印刷物には、連続線上のピンホール状欠点及び連続線の断線が僅かに存在し、得られたパターン状金属膜の連続線に部分的な欠けや断線が観察されたがその箇所は僅かであり、実用的（例えば電磁波シールド部材として）には問題なかった。
【０１２１】
比較例１及び７の印刷物は連続線の線幅が大きくなっており、得られたパターン状金属膜の連続線の線幅も大きく、高精細のパターン状金属膜が得られなかった。
【０１２２】
比較例２、３〜６、及び８の印刷物には、連続線上のピンホール状欠点あるいは連続線の断線が多く存在しており、得られたパターン状金属膜の連続線に部分的な欠けや断線が多く観察された。これらのパターン状金属膜は実用的（例えば電磁波シールド部材として）に問題となるものであった。
【符号の説明】
【０１２３】
１ａ、１ｂ、１ｃ  連続線
２  交点
３  ピンホール状欠点
１１  グラビア版シリンダ
１２  インキパン
１３  ドクターブレード
１４  圧胴
１５  被印刷物
【図１】
2012244094.tif 000004
【図２】
2012244094.tif 000005
【図３】
2012244094.tif 000006
【図４】
2012244094.tif 000007
【図５】
2012244094.tif 000008